×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。ポリエーテル※この項目の情報は公開日時点(2019年6月24日)のものです。(C−1)[式(C−1)中、R1〜R4は、互いに独立して、炭素数1〜18のアルキル基またはArであるが、但し、少なくとも1つが、Arであり、Eは15族〜17族(IUPAC表記)の原子価nの元素を表し、nは1〜3の整数であり、R5はEに結合している有機基である。従来から色々提案されている。系内に存在するカチオン重合開始剤が光照射によりカチオン種(H+)を生成し、それが連鎖的にエポキシ化合物などのカチオン重合性有機化合物に関与してカチオン重合性有機化合物が開環して反応が進む。用いた場合に比べて、得られる光硬化物の収縮率が小さく、寸法精度の良い造形物が得られる。カチオン重合性有機化合物を光重合させるためのカチオン重合開始剤としては、第VIIa族元素の芳香族スルホニウム塩(特許文献1を参照)、VIa族元素の芳香族オニウム塩(特許文献2を参照)、第Va族元素の芳香族オニウム塩(特許文献3を参照)などよりなる光カチオン重合開始剤が知られている。光カチオン重合開始剤として、アンチモンを含むスルホニウム塩が汎用されてきた。アンチモン化合物は、一般に有毒で、ヒ素や水銀と似た毒作用を示すことから、取り扱いに細心の注意を払う必要があり、しかも作業環境や地球環境の汚染などの心配がある。提案されている(特許文献4、5、6を参照)。リンを含むスルホニウム塩からなるカチオン重合開始剤は、アンチモン系のカチオン重合開始剤に比べて光照射によって発生する酸(カチオン種)の酸性度が低いために、光照射したときにカチオン重合開始剤としての触媒活性が低くて、満足のゆく物性を備えた立体造形物が得られないことが多い。用いて光造形を行うと、得られる立体造形物の色調が淡黄色になり、無色透明またはそれに近い色調を有する立体造形物が得られない。